(57)【要約】【課題】ＤＶＤとの互換性を有し、かつＤＶＤよりも更に高密度記録可能な光ディスクを提供する。【解決手段】第１ピット又は第１案内溝２Ａを有した第１光透過性基板２上に少なくとも第１反射層３、分離層４、第２反射層５、第２ピット又は第２案内溝６Ａを有した第２基板６が順次積層された光ディスク１において、前記第１ピット又は第１案内溝２Ａのピッチは、０．６〜０．８μｍ、第２ピット又は第２案内溝６Ａのピッチは、０．３〜０．４μｍであり、第１反射層３は、波長６５０ｎｍのレーザ光に対して反射率が１８％以上で、第２反射層５は、厚さが１０ｎｍ以上であり、前記第１光透過性基板２、第２基板６は、共に厚さが０．５５〜０．６５ｍｍである。【選択図】      図１
2006302478.tif 000002
【特許請求の範囲】
【請求項１】
第１ピット又は第１案内溝を有した第１光透過性基板上に少なくとも第１反射層、分離層、第２反射層、第２ピット又は第２案内溝を有した第２基板が順次積層された光ディスクにおいて、
前記第１ピット又は第１案内溝のピッチは、０．６〜０．８μｍ、前記第２ピット又は第２案内溝のピッチは、０．３〜０．４μｍであり、前記第１反射層は、波長６５０ｎｍのレーザ光に対して反射率が１８％以上で、前記第２反射層は、厚さが１０ｎｍ以上であり、前記第１光透過性基板、第２基板は、共に厚さが０．５５〜０．６５ｍｍであることを特徴とする光ディスク。
【請求項２】
前記分離層は、厚さが１５μｍ〜７０μｍである紫外線硬化樹脂からなることを特徴とする請求項１記載の光ディスク。
【請求項３】
前記紫外線硬化樹脂は、波長６５０ｎｍ近傍の波長を吸収する色素を含んでいることを特徴とする請求項２記載の光ディスク。
【発明の詳細な説明】
【技術分野】
【０００１】
本発明は、基板の一方の面に高密度記録層と低密度記録層を併せ持つ片面２層の光ディスクに関するものである。
【背景技術】
【０００２】
光ディスクの高密度化の要求に伴って、次々と開発される光ディスクは、従来の光ディスクを再生する再生装置では再生不能となり、再生互換性が保たれなくなってきた。
現在幅広く普及しているＤＶＤ（Ｄｉｇｉｔａｌ  Ｖｅｒｓａｔａｉｌ  Ｄｉｓｃ）においても、例えばＨＤ（Ｈｉｇｈ  Ｄｅｎｓｉｔｙ）信号を記録するためには、記録容量が十分ではなく、画像等の情報の圧縮率を高めて画質を犠牲にせざるを得ない状況であり、より波長の短いレーザ光を用いた高密度で記録容量が高い新しいシステムが要求されるようになって来た。
【０００３】
特許文献１には、２層の記録層を有する光ディスクが記載されている。
即ち、赤色光の透過率が他の色に対して相対的に低い状態で反射を行う材質で形成され、標準方式画像の映像ストリームを記録するＤＶＤと同じ５ＧＢの低密度記録層上に、青色光の透過率が相対的に低い状態で反射を行う材質で形成され、記録密度が前記低密度記録層に対して相対的に高く、高解像度の映像ストリームを記録する１５ＧＢの高密度記録層が形成され、低密度記録層及び高密度記録層は、樹脂層と反射層を積層した構造を備え、高密度記録層或いは低密度記録層の記録再生には、高密度記録層側からそれぞれ青色レーザ光或いは赤色レーザ光を用いて行えるので、１つのコンテンツに対し、ＮＴＳＣ用と高解像度用の２種類のディスクを用意する必要がないことが記載されている。
【特許文献１】特開平１１−３１２３３６号公報
【発明の開示】
【発明が解決しようとする課題】
【０００４】
しかしながら、広く普及した従来のＤＶＤ再生装置等においては、光学系や回路系のばらつき、経時劣化なども含め高密度記録層が僅かに干渉し、フォーカスサーボに不具合を生じ、ディスクを認識できないことや再生信号のエラーが増大することなど互換性を妨げるといった問題を生じていた。また、６５０ｎｍのレーザ光の波長透過率が高い高密度記録層の波長選択性の反射膜も複数の材料から構成する必要があるためコストが高くなるという問題が生じていた。
【０００５】
そこで、本発明は、前述の課題に鑑みて提案されるものであって、ＤＶＤとの互換性を有し、かつＤＶＤよりも更に高密度記録可能な光ディスクを提供することを目的とする。
【課題を解決するための手段】
【０００６】
本発明における第１の発明は、第１ピット又は第１案内溝を有した第１光透過性基板上に少なくとも第１反射層、分離層、第２反射層、第２ピット又は第２案内溝を有した第２基板が順次積層された光ディスクにおいて、前記第１ピット又は第１案内溝のピッチは、０．６〜０．８μｍ、前記第２ピット又は第２案内溝のピッチは、０．３〜０．４μｍであり、前記第１反射層は、波長６５０ｎｍのレーザ光に対して反射率が１８％以上で、前記第２反射層は、厚さが１０ｎｍ以上であり、前記第１光透過性基板、第２基板は、共に厚さが０．５５〜０．６５ｍｍであることを特徴とする光ディスクを提供する。
第２の発明は、前記分離層は、厚さが１５μｍ〜７０μｍである紫外線硬化樹脂からなることを特徴とする請求項１記載の光ディスクを提供する。
第３の発明は、前記紫外線硬化樹脂は、波長６５０ｎｍ近傍の波長を吸収する色素を含んでいることを特徴とする請求項２記載の光ディスクを提供する。
【発明の効果】
【０００７】
本発明によれば、前記第１ピット又は案内溝のピッチは、０．６〜０．８μｍ、前記第２ピットのピッチは、０．３〜０．４μｍであり、前記第１反射層は、波長６５０ｎｍのレーザ光に対して反射率が１８％以上で、前記第２反射層は、厚さが１０ｎｍ以上であり、前記第１光透過性基板、第２基板は、共に厚さが０．５５〜０．６５ｍｍであるので、ＤＶＤとの互換性を有し、かつＤＶＤよりも更に高密度記録可能な光ディスクを得ることができる。
【発明を実施するための最良の形態】
【０００８】
本発明の実施の形態について図面を参照しながら説明する。
図１は、本発明の実施の形態に係る光ディスクを示す断面図である。
図２は、第１反射層にＡｇ合金を用い、その厚さをパラメータとした場合の光透過率及び反射率の波長依存性を示す図であり、（Ａ）は、光透過率の波長依存性を示し、（Ｂ）は反射率の波長依存性を示す。図３は、２層の記録再生層を有する場合の光ディスクから得られるフォーカスエラー信号を示す図であり、（Ａ）は、実施例１における波長６５０ｎｍのレーザ光に対する第２反射層の反射率が３％の場合、（Ｂ）は、実施例３における波長６５０ｎｍのレーザ光に対する第２反射層の反射率が２０％の場合、（Ｃ）は市販されている従来のＤＶＤにおける波長６５０ｎｍのレーザ光に対する第１、第２反射層の反射率が共に２０％の場合を示す。図４は、実施例４の光ディスクを示す断面図である。図５は、実施例５の光ディスクを示す断面図である。図６は、実施例６の光ディスクを示す断面図である。
【０００９】
本発明の実施の形態に係る光ディスク１には、０．６〜０．８μｍのピッチの第１ピット又は第１案内溝である凹部２Ａを有した第１光透過性基板２上に第１反射層３が形成されている一方、０．３〜０．４μｍピッチの第２ピット又は第２案内溝である凹部６Ａを有した第２基板６上に第２反射層５が形成され、分離層４を介して第１反射層３と第２反射層５を対向配置させて第１光透過性基板２と第２基板６とが貼り合わされている。
即ち、光ディスク１は、第１光透過性基板２上に第１反射層３、分離層４、第２反射層５、第２基板６が順次積層された構成を有する。ここで、第２基板６上に形成されている凹部６Ａは、第１光透過性基板２上に形成されている凹部２Ａのピッチよりも狭いので、第２基板６上の凹部６Ａは、第１光透過性基板２上の凹部２Ａよりも相対的に高密度であるということができる。
【００１０】
第１光透過性基板２に形成されている凹部２Ａの情報を読み取る光の波長は、ＤＶＤと同様に６５０ｎｍであり、第２基板６に形成されている凹部６Ａの情報を読み取るレーザ光の波長は、４００〜４１０ｎｍであり、第１光透過性基板２及び第２基板６の凹部２Ａ、６Ａは、レーザ光を第１光透過性基板２側から照射して、対物レンズ７でそれぞれの凹部２Ａ、６Ａに集光させることにより再生することができる。
【００１１】
第１光透過性基板２、第２基板６は、共に厚さが０.５５〜０.６５ｍｍである。
第１反射層３は、厚さが４ｎｍ以上であり、波長６５０ｎｍのレーザ光に対する反射率が少なくとも１８％以上、好ましくは４５％以上を有している。
第２反射層５は、厚さが１０ｎｍ以上であり、波長４００〜４１０ｎｍのレーザ光に対する反射率が少なくとも２０％以上を有している。分離層４は、凹部６Ａの情報を再生するために用いられる波長４００〜４１０ｎｍ近傍におけるレーザ光の出力を減衰させないようにするために、この波長における光透過率を９０％以上にすることが望ましい。
【００１２】
第１、第２反射層３、５が波長４０５ｎｍと波長６５０ｎｍのレーザ光を反射する際の反射率が等しい場合の分離層４の厚さは以下のようにすることが必要である。
即ち、レーザ光の波長が４０５ｎｍ、対物レンズの開口数ＮＡが０．６５である光学系を用いた場合には、この光学系の焦点深度は約０．５μｍとなるため、分離層４の厚さは、その焦点深度の２５倍である１３μｍ以上にすることが望ましく、レーザ光の波長が６５０ｎｍ、対物レンズの開口数ＮＡが０．６である光学系を用いた場合には、この光学系の焦点深度は０．９μｍとなるため、分離層４の厚さは、その焦点深度の２５倍である２３μｍ以上にすることが望ましい。また、分離層４の厚さの上限は、従来の再生装置との互換の観点から市販されている従来のＤＶＤと同じ７０μｍ以下が望ましい。
また、第１、第２反射層３、５が波長４０５ｎｍと波長６５０ｎｍのレーザ光を反射する際の反射率に２倍程度の差がある場合には、分離層４の厚さは、２３／（２）1/2の１５μｍ以上とすることができる。この結果、分離層４の厚さは、２３〜７０μｍの範囲にすると良い。
【００１３】
第２反射層５の波長６５０ｎｍのレーザ光に対する反射率をＤＶＤ−９（２層）規格より低い１０％以下、望ましくはポリカーボネート基板の表面反射率の５％よりも低い３％以下にする必要があり、分離層４に色素を添加することが望ましい。
【００１４】
添加する色素としては、一般的な色素、蛍光色素、フォトクロミック色素、サーモクロミック色素など公知のものを用いることができる。具体的には、キサンテン系色素、アクリジン系色素、アゾ色素、ポルフィリン系色素、フタロシアニン系色素、シアニン色素、メロシアニン色素、スチリル色素、オキソノール色素、トリアリールメタン色素、ロイコ色素、スピロピラン、ジアリールエテンスピロオキサンジン等のクロミック色素がある。これらの色素中でＤＶＤの記録再生レーザ波長である６３５〜６６０ｎｍ近傍（赤色レーザ）に吸収があり、ＨＤ−ＤＶＤ（Ｈｉｇｈ  Ｄｅｎｓｉｔｙ  ＤＶＤ）やＢＤ（Ｂｌｕ  Ｒａｙ  Ｄｉｓｃ）の記録再生レーザ光波長である４００〜４１０ｎｍ近傍（青色レーザ）に吸収がない、或いは青紫レーザによるディスクの記録再生に実質的に問題がない程度の吸収である色素を選択することにより、第２反射層５の反射特性を向上させることができる。
【００１５】
次に、第１光透過性基板２の第１反射層３にＡｇ合金を用い、第１反射層３の厚さをパラメータとした場合の第１反射層３の光透過率及び反射率の波長依存性について調べた。その様子を図２（Ａ）、（Ｂ）に示す。
図２（Ａ），（Ｂ）に示すように、反射率は、第１反射層３の厚さが４ｎｍ未満では、波長６５０ｎｍで１８％未満になりＤＶＤの規格を満足しないが４ｎｍ以上では１８％以上になり、ＤＶＤ規格を満足する。一方、光透過率は、第１反射層３の厚さが４ｎｍでは、波長が６５０ｎｍで６７％、４００ｎｍで８３％、１０ｎｍでは、波長が６５０ｎｍで５０％、波長が４００ｎｍで７６％であり、波長６５０ｎｍと波長４００ｎｍで大きな差が生じることがわかる。
このように、第１反射層３の厚さを４ｎｍ以上にすることにより、波長６５０ｎｍと４００ｎｍの光を用いると、凹部２Ａ、６Ａの情報の再生を行うことができる。第１反射層３の厚さを４ｎｍ以上にすれば、ＤＶＤの規格を満たすため、ＤＶＤに用いられる波長６５０ｎｍのレーザ光により再生できる。
【００１６】
第１光透過性基板２の凹部２Ａの情報としては、第２基板６の凹部６Ａの情報と同等の内容であり、圧縮率が高い状態で記録されている。
例えば、第１光透過性基板２の凹部２Ａの情報がＳＤ(スタンダードディフィニション＝例えばＭＰ＠ＭＬ相当)で、第２基板６の凹部６Ａの情報がＨＤ(ハイディフィニション＝例えばＭＰ＠ＨＬ相当)の場合には、市販のＤＶＤ再生装置でも再生が可能であり、より高画質な情報を見るために高密度光ディスク再生装置の購入意欲を高めることができる。また、販売店においても２種類の同一内容のメディアを用意せずに、売り場スペースの有効活用を図ることができる。雑誌の付録や広告などの配布用光ディスクとしても適用することが有効である。
【００１７】
製造原価も原盤となるスタンパ作成費用とオーサリング費用は別として、２枚の基板を貼り合せて作られるＤＶＤとほぼ同一工程で製作することが可能で、新たな投資は必要ないという特長をもつ。
再生する装置としては既に市販されているＤＶＤ再生装置以外に、高記録密度を再生する装置においても市販されているＤＶＤと本発明の光ディスクの両方を再生する場合があるが、本発明ディスクをＤＶＤと誤認識しないように、第１光透過性基板２側の光ディスクの物理的な特徴情報や属性情報が記録されているリードイン領域のコントロールデータに高記録密度情報が奥の層にあることを知らせる情報フラグを立て、高記録密度が再生できる再生装置においては、選択は出来るが優先的に高記録密度の情報を再生するように設定することが望ましい。
【００１８】
次に、実施例１〜７の試料を作製し、市販のＤＶＤ再生装置による再生特性について調べた。
【実施例１】
【００１９】
実施例１の光ディスクは、図１における光ディスク１の第１光透過性基板２は、直径１２０ｍｍ、厚さ０．５９ｍｍであり、半径２２．６ｍｍから５９ｍまでの間に０．７４μｍピッチ、最短マーク長が０．４μｍで高さ８０ｎｍの凹部２Ａが転写されたポリカーボネート樹脂で成形されたものであり、第２基板６は、直径１２０ｍｍ、厚さ０．５９ｍｍであり、半径２２ｍｍから５９ｍｍまでの間に０．４μｍピッチ、最短マーク長が０．２μｍで高さ８０ｎｍの凹部６Ａが転写されたポリカーボネート樹脂で成形されたものである。
また、第１反射層３は、Ａｇの組成比が９５％以上のＡｇ合金を蒸着して厚さ１０ｎｍに成膜したものであり、第２反射層５は、Ａｇの組成比が９５％以上のＡｇ合金を蒸着して厚さ６０ｎｍに成膜したものである。分離層４は、厚さ５０μｍのフタロシアニン色素を混合した紫外線硬化樹脂からなる。
【００２０】
更に、第１光透過性基板２のデータ領域には、ＤＶＤに対応した４．７ＧＢの容量を確保した８−１６変調された信号が記録され、レーザ光の照射側から見て、奥の第２基板６のデータ領域には、約１５ＧＢの容量のＨＤ-ＤＶＤに使用予定である８−１２変調された信号が記録されている。
【００２１】
上記した図２（Ａ），（Ｂ）に示すように、この場合の第１反射層３における反射率は、波長６５０ｎｍで４５％、波長４０５ｎｍで２２％、光透過率は、波長６５０ｎｍで５０％、波長４０５ｎｍで８６％である。第２反射層５の波長６５０ｎｍでの反射率は、３％であった。
次に、市販のＤＶＤ再生装置を用いて実施例１の光ディスクを再生した場合のフォーカスエラー信号を調べた。その結果を図３（Ａ）に示す。
ＤＶＤ再生装置でのフォーカスエラー信号の振幅は６５０ｎｍの反射率に比例するため、図３（Ａ）に示すように、厚さ１０ｎｍの第１反射層３と厚さ６０ｎｍの第２反射層５を用い、分離層４にフタロシアニン色素を混合したことにより、フォーカスエラー信号の振幅は、４倍以上の差を生じ、凹部２Ａと凹部６Ａの情報を分離して再生できることがわかる。
【００２２】
実施例１の光ディスクは、２０台のＤＶＤ再生装置全てにおいて問題なく再生されることが確認された。またＨＤ用及びＤＶＤ用のディスク評価機においても問題なく高記録密度の信号が再生できることが確認された。
【実施例２】
【００２３】
実施例２の光ディスクは、図１における光ディスク１の第１光透過性基板２は、直径１２０ｍｍ、厚さ０．５９ｍｍであり、０．７４μｍピッチ、最短マーク長が０．４μｍ、高さ８０ｎｍの凹部２Ａが転写されたポリカーボネート樹脂で成形されたものであり、第２基板６は、直径１２０ｍｍ、厚さ０.５６ｍｍであり、０．４μｍピッチ、最短マーク長が０．２μｍ、高さ８０ｎｍの凹部６Ａが転写されたポリカーボネート樹脂で成形されたものである。
また、第１反射層３は、Ａｇ銀の組成比が９５％以上のＡｇ合金を蒸着して厚さ１００ｎｍに成膜したものであり、第２反射層５は、ＳｉＯ2とＴｉＯ2を真空蒸着法で６層交互に積層して成膜されたものである。そして、第２反射層５は、波長６５０ｎｍの光の光透過率が７０％、４００ｎｍの光の光透過率が３０％である。
分離層４は、厚さ５０μｍの紫外線硬化樹脂からなる。
【００２４】
更に、第１光透過性基板２のデータ領域には、ＤＶＤに対応した４.７ＧＢの容量を確保した８−１６変調された信号が記録され、第２基板６のデータ領域には、約１５ＧＢの容量のＨＤ-ＤＶＤに使用予定である８−１２変調した情報が記録されている。
【００２５】
実施例２の光ディスク１は、第２基板６がポリカーボネート樹脂からなるので、レーザ光を第２基板６側からも入射させることができる。実施例１とは逆に、第２基板６側から波長６５０ｎｍのレーザ光を入射させ、パルステック社製ディスク評価機ＤＤＵ１０００において中記録密度の信号を再生することができ、第２反射層５での反射率は４０％であった。しかし、任意の市販されているＤＶＤ再生装置では、ＤＶＤディスクとして認識できない場合が１０台中２台あった。また再生できてもブロックノイズが発生するケースもあった。この原因としては、レーザ光源に近い第２反射層５側からの干渉の影響でフォーカスサーボにエラーが生じサーボがかけられなかったり、フォーカスサーボがかかっても再生される情報にノイズが付加されることが考えられる。
【実施例３】
【００２６】
実施例３の光ディスクは、図１における光ディスク１の第１光透過性基板２は、直径１２０ｍｍ、厚さ０．５９ｍｍであり、半径２２．６ｍｍから５９ｍｍまでの間に０．７４μｍピッチ、最短マーク長が０．４μｍ、高さ８０ｎｍの凹部２Ａが転写されたポリカーボネート樹脂で成形されたものであり、第２基板６は、直径１２０ｍｍ、厚さ０．５９ｍｍであり、半径２４ｍｍから５９ｍｍまでの間に０．４μｍピッチ、最短マーク長が０．２μｍ、高さ８０ｎｍの凹部６Ａが転写されたポリカーボネート樹脂で成形されたものである。
また、第１反射層３は、Ａｇの組成比が９５％以上のＡｇ合金を蒸着して厚さ１０ｎｍに成膜したものであり、第２反射層５は、Ａｇの組成比が９５％以上のＡｇ合金を蒸着して厚さ６０ｎｍにしたものである。分離層４は、厚さ５０μｍの色素を有していない紫外線硬化樹脂からなる。
【００２７】
第１光透過性基板２のデータ領域には、ＤＶＤに対応した４．７ＧＢの容量を確保した８−１６変調された信号が記録され、レーザ光の照射側から見て、奥の第２基板６のデータ領域には、約１５ＧＢの容量のＨＤ-ＤＶＤに使用予定である８−１２変調した情報が記録されている。
【００２８】
低記録密度のＤＶＤに相当する第１反射層３は、波長６５０ｎｍの光の反射率が約４５％、光透過率が５０％であり、波長４０５ｎｍの光の反射率が２２％、光透過率が８６％である。
一方、第２反射層５は、波長４０５ｎｍの光の反射率が４０％、波長６５０ｎｍの光の反射率が約１２％である。
【００２９】
実施例３の光ディスクは、２０台のＤＶＤ再生装置の中で１台においてディスクの認識で問題があることがわかった。この原因を調べるために、市販のＤＶＤ再生装置を用いて実施例３の光ディスクとＤＶＤ−９を再生した場合のフォーカスエラー信号を調べた。その結果を図３（Ｂ）、（Ｃ）に示す。第１光透過性基板２側の波長６５０ｎｍの光の反射率が高く、図３（Ｂ）に示すように、実施例３の光ディスクのフォーカスエラー信号は、ＤＶＤ−９のフォーカスエラー信号の振幅と類似しているので、第２反射層５をＤＶＤ−９の反射層と誤認識し、ＤＶＤ再生装置では読み取れない凹部６Ａの情報を認識できなかったためと考えられる。
【実施例４】
【００３０】
図４に示すように、実施例４の光ディスク８は、図１に示す光ディスク１における第１反射層３と分離層４との間に第１反射層３側から順番に凹部９Ａを有する分離層９、第３反射層１０が形成されたものであり、それ以外は同様である。
図１と同一構成には、同一符号を付す。
第１光透過性基板２は、直径１２ｍｍ、厚さ０．５９ｍｍであり、０．７４μｍピッチ、最短マーク長が０．４４μｍ、ピット高さ１００ｎｍの凹部２Ａが転写されたポリカーボネート樹脂で形成されたものであり、第２基板６は、直径１２０ｍｍ、厚さ０．５９ｍｍであり、０．４μｍピッチ、最短マーク長が０．２μｍ、高さ８０ｎｍの凹部６Ａが転写されたポリカーボネート樹脂で形成されたものである。
第１反射層３は、Ａｇ合金を蒸着して厚さ７ｎｍに成膜したものであり、第２反射層５は、Ａｇ合金を蒸着して厚さ６０ｎｍに成膜したものであり、第３反射層１０は、Ａｇ合金を蒸着して厚さ１２ｎｍに成膜したものである。
【００３１】
また、分離層４は、厚さ４０μｍのフタロシアニン色素が混合された紫外線硬化樹脂からなり、分離層９は、厚さ５０μｍの紫外線硬化樹脂からなり、０．７４μｍピッチ、最短マーク長が０．４４μｍでピット高さ１００ｎｍの凹部９Ａが転写されたものである。
【００３２】
第１光透過性基板２側から見て、２層の凹部２Ａ、９Ａによってデータ領域に記録される情報容量は、これらを合わせて８．５ＧＢであり、第２基板６の凹部６Ａによってデータ領域に記録される情報容量は、１５ＧＢである。実施例４の光ディスクは、１０種類のＤＶＤ再生装置にてディスクを認識することが確認された。
【実施例５】
【００３３】
図５に示すように、実施例５の光ディスク１１は、図４に示す実施例４の光ディスク８における分離層４と第２反射層５との間に分離層４側から順番に第４反射層１２、凹部１３Ａを有する分離層１３が形成されたものであり、それ以外は同様である。
図４と同一構成には同一符号を付す。
第１光透過性基板２は、直径１２０ｍｍ、厚さ０．５７ｍｍであり、０．７４μｍピッチ、最短マーク長が０．４４μｍ、高さ１００ｎｍの凹部２Ａが転写されたポリカーボネート樹脂で成形されたものであり、第２基板６は、直径１２０ｍｍ、厚さ０．５７ｍｍであり、０．４μｍピッチ、最短マーク長が０．２μｍ、高さ８０ｎｍの凹部６Ａが転写されたポリカーボネート樹脂で成形されたものである。
第１反射層３、第４反射層１２のそれぞれは、Ａｇ合金を蒸着して厚さ７ｎｍに成膜したものであり、第２反射層５は、Ａｇ合金を蒸着して厚さ６０ｎｍに成膜したものであり、第３反射層１０は、Ａｇ合金を蒸着して厚さ１２ｎｍに成膜したものである。
【００３４】
また、分離層４は、厚さ４０μｍのフタロシアニン色素が混合された紫外線硬化樹脂からなり、分離層９は、厚さ５０μｍの紫外線硬化樹脂からなり、０．７４μｍピッチ、最短マーク長が０．４４μｍでピット高さ１００ｎｍの凹部９Ａが転写されたものであり、分離層１３は、厚さ２０μｍの紫外線硬化樹脂からなり、０．４μｍピッチ、最短マーク長が０．２μｍでピット高さ８０ｎｍの凹部１３が転写されたものである。
【００３５】
第１光透過性基板２側から見て、２層の凹部２Ａ、９Ａによってデータ領域に記録される情報容量は、これらを合わせて８．５ＧＢ、凹部６Ａ、１２Ａによってデータ領域に記録される情報容量は、２層合わせて３０ＧＢである。実施例５の光ディスクは、実施例４と同様に、１０種類のＤＶＤ再生装置にてディスクを認識することが確認された。
【実施例６】
【００３６】
図６に示すように、実施例６の光ディスク１４は、図５に示す実施例５の光ディスク１１における分離層９、第３反射層１０を取り除いたものであり、それ以外は同様である。
図５と同一構成には、同一符号を付す。
第１光透過性基板２は、直径１２０ｍｍ、厚さ０．５７ｍｍであり、半径２２．６ｍｍから５９ｍｍまでの間に０．７４μｍピッチ、最短マーク長が０．４μｍ、高さ８０ｎｍの凹部２Ａが転写されたポリカーボネート樹脂で成形されたものであり、第２基板６は、直径１２０ｍｍ、厚さ０．５７ｍｍであり、０．４μｍピッチ、最短マーク長が０．２μｍ、高さ８０ｎｍの凹部６Ａが転写されたポリカーボネート樹脂で成形されたものである。
第１反射層３は、Ａｇの組成比が９５％以上のＡｇ合金を蒸着して厚さ１０ｎｍに成膜したものであり、第２反射層５は、Ａｇ合金を蒸着して厚さ６０ｎｍに成膜したものであり、第４反射層１２は、Ａｇ合金を蒸着して厚さ７ｎｍに成膜したものである。
【００３７】
また、分離層４は、厚さ４０μｍのフタロシアニン色素が混合された紫外線硬化樹脂からなり、分離層１３は、厚さ２０μｍの紫外線硬化樹脂からなり、０．４μｍピッチ、最短マーク長が０．２μｍでピット高さ８０ｎｍの凹部１３Ａが転写されたものである。
【００３８】
第１光透過性基板２側から見て、凹部２Ａによってデータ領域に記録される情報容量は、４．７ＧＢ、凹部６Ａ、１２Ａによってデータ領域に記録される情報容量は、２層合わせて３０ＧＢである。実施例６の光ディスクは、実施例５と同様に、１０種類のＤＶＤ再生装置にてディスクを認識することが確認された。
【００３９】
現実的には、第１光透過性基板１のデータ領域に４．７ＧＢに圧縮した情報を記録しておき、将来、高画質を視聴するために、高記録密度の再生装置で再生するようにしても良い。
なお、本発明は、再生専用の光ディスクにだけ適用されるものではなく、色素を用いた記録可能な光ディスクや相変化を用いた書き換え可能な光ディスク、また外径が１２０ｍｍではなく、８０ｍｍ以下の小径の光ディスクなどにも適用可能である。
【図面の簡単な説明】
【００４０】
【図１】本発明の実施の形態に係る光ディスクを示す断面図である。
【図２】第１反射層にＡｇ合金を用い、その厚さをパラメータとした場合の光透過率及び反射率の波長依存性を示す図であり、（Ａ）は、光透過率の波長依存性を示し、（Ｂ）は反射率の波長依存性を示す。
【図３】２層の記録再生層を有する場合の光ディスクから得られるフォーカスエラー信号を示す図であり、（Ａ）は、実施例１における波長６５０ｎｍのレーザ光に対する第２反射層の反射率が３％の場合、（Ｂ）は、実施例３における波長６５０ｎｍのレーザ光に対する第２反射層の反射率が２０％の場合、（Ｃ）は市販されている従来のＤＶＤにおける波長６５０ｎｍのレーザ光に対する第１、第２反射層の反射率が共に２０％の場合を示す。
【図４】実施例４の光ディスクを示す断面図である。
【図５】実施例５の光ディスクを示す断面図である。
【図６】実施例６の光ディスクを示す断面図である。
【符号の説明】
【００４１】
１、８、１１、１４…光ディスク、２…第１光透過性基板、２Ａ、６Ａ、９Ａ、１２Ａ…凹部、３…第１反射層、４、９、１３…分離層、５…第２反射層、６…第２基板、７…対物レンズ、９…分離層、１０…第３反射層、１２…第４反射層
【図１】
2006302478.tif 000003
【図２】
2006302478.tif 000004
【図３】
2006302478.tif 000005
【図４】
2006302478.tif 000006
【図５】
2006302478.tif 000007
【図６】
2006302478.tif 000008